(57)【要約】【課題】加熱により導電性の優れた多孔質金属粒子焼結物となり、複数の金属製部材を強固に接合できるペースト状金属粒子組成物および複数の金属製部材が強固に接合している金属製部材接合体の製造方法を提供する。【解決手段】（Ａ）平均粒径が０.７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該金属粒子と該樹脂組成物の質量比率が９８.５：１．５〜９９.９：０.１であるペースト状金属粒子組成物。該ペースト状金属粒子組成物を、複数の金属製部材間に介在させ、７０℃以上３００℃以下で加熱して該揮発性分散媒を揮散させ、該加熱焼結性金属粒子（Ａ）同士を焼結させ該熱硬化性樹脂組成物（Ｃ）を硬化させて多孔質金属粒子焼結物とする、金属製部材接合体の製造方法。【選択図】図４
2016148104.tif 000002
【特許請求の範囲】
【請求項１】
（Ａ）平均粒径が０．７μｍ以上６μｍ以下である球状、涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状物であり、７０℃以上３００℃以下での加熱により、該揮発性分散媒が揮散し、該加熱焼結性金属粒子（Ａ）同士が焼結し該熱硬化性樹脂組成物（Ｃ）が硬化して、多孔質金属粒子焼結物となることを特徴とする、ペースト状金属粒子組成物。
【請求項２】
加熱焼結性金属粒子（Ａ）の材質が、金、銀、銅、白金、パラジウム、またはそれらの合金であることを特徴とする、請求項１に記載のペースト状金属粒子組成物。
【請求項３】
熱硬化性樹脂組成物が、包接型硬化剤を含む熱硬化性エポキシ樹脂組成物であることを特徴とする、請求項１または請求項２に記載のペースト状金属粒子組成物。
【請求項４】
多孔質金属粒子焼結物の空隙率が５〜３８％であることを特徴とする、請求項１〜請求項３のいずれかに記載のペースト状金属粒子組成物。
【請求項５】
多孔質金属粒子焼結物の体積抵抗率が１×１０−５Ω・ｃｍ以下であり、かつ、熱伝導率が１００Ｗ／ｍ・Ｋ以上であることを特徴とする、請求項１〜請求項４のいずれかに記載のペースト状金属粒子組成物。
【請求項６】
（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状金属粒子組成物を、複数の金属製部材間に介在させ、７０℃以上３００℃以下で加熱して該揮発性分散媒を揮散させ、該加熱焼結性金属粒子（Ａ）同士を焼結させ該熱硬化性樹脂組成物（Ｃ）を硬化させて多孔質金属粒子焼結物とすることにより、複数の金属製部材同士を接合させることを特徴とする、金属製部材接合体の製造方法。
【請求項７】
加熱焼結性金属粒子（Ａ）の材質が、金、銀、銅、白金、パラジウム、またはそれらの合金であることを特徴とする、請求項６に記載の金属製部材接合体の製造方法。
【請求項８】
熱硬化性樹脂組成物が、包接型硬化剤を含む熱硬化性エポキシ樹脂組成物であることを特徴とする、請求項６または請求項７に記載の金属製部材接合体の製造方法。
【請求項９】
金属製部材の金属が銅、銀、金、白金、パラジウム、または、これら各金属の合金であることを特徴とする、請求項６〜請求項８のいずれかに記載の金属製部材接合体の製造方法。
【請求項１０】
多孔質金属粒子焼結物の空隙率が５〜３８％であることを特徴とする、請求項６〜請求項９のいずれかに記載の金属製部材接合体の製造方法。
【請求項１１】
多孔質金属粒子焼結物の体積抵抗率が１×１０−５Ω・ｃｍ以下であり、かつ、熱伝導率が１００Ｗ／ｍ・Ｋ以上であることを特徴とする、請求項６〜請求項１０のいずれかに記載の金属製部材接合体の製造方法。
【請求項１２】
金属製部材が金属製個所を有する、リードフレーム、回路基板または電子部品であることを特徴とする、請求項６〜請求項１１のいずれか１項に記載の金属製部材接合体の製造方法。
【請求項１３】
（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状物を、７０℃以上３００℃以下で加熱して該揮発性分散媒を揮散させ、該加熱焼結性金属粒子（Ａ）同士を焼結させ熱硬化性樹脂組成物（Ｃ）を硬化させて多孔質金属粒子焼結物とすることを特徴とする、多孔質金属粒子焼結物の製造方法。
【発明の詳細な説明】
【技術分野】
【０００１】
本発明は、ペースト状金属粒子組成物、金属製部材接合体の製造方法、および、多孔質金属粒子焼結物の製造方法に関する。詳しくは、加熱焼結性金属粒子と揮発性分散媒と熱硬化性樹脂組成物からなるペースト状金属粒子組成物、複数の金属製部材間に該ペースト状金属粒子組成物を介在させ加熱して該揮発性分散媒を揮散させ、該加熱焼結性金属粒子（Ａ）同士を焼結させ該熱硬化性樹脂組成物（Ｃ）を硬化させる金属製部材接合体の製造方法、および、該ペースト状金属粒子組成物を加熱して該揮発性分散媒を揮散させ、該加熱焼結性金属粒子（Ａ）同士を焼結させ該熱硬化性樹脂組成物（Ｃ）を硬化させる、多孔質金属粒子焼結物の製造方法に関する。
【背景技術】
【０００２】
銀、銅、ニッケルなどの金属粉末を液状熱硬化性樹脂組成物中に分散させてなる導電性・熱伝導性ペーストは、加熱により硬化して導電性・熱伝導性被膜が形成される。したがって、プリント回路基板上の導電性回路の形成、抵抗器やコンデンサ等の各種電子部品及び各種表示素子の電極の形成、電磁波シールド用導電性被膜の形成、コンデンサ、抵抗、ダイオード、メモリ、演算素子（ＣＰＵ）等のチップ部品の基板への接着、太陽電池の電極の形成、特に、アモルファスシリコン半導体を用いているために、高温処理のできない太陽電池の電極の形成、積層セラミックコンデンサ、積層セラミックインダクタ、積層セラミックアクチュエータ等のチップ型セラミック電子部品の外部電極の形成等に使用されている。
【０００３】
近年、チップ部品の高性能化により、チップ部品からの発熱量が増え、導電性（電気伝導性）はもとより、熱伝導性の向上が要求される。したがって、金属粒子の含有率を可能な限り増加することにより導電性、熱伝導性を向上しようとする。ところが、そうすると、ペーストの粘度が上昇し、作業性が著しく低下するという問題がある。
【０００４】
このような問題を解決するため、特許文献１（特開２０１４−５１５９０）では、「（Ａ）球状の開放連通多孔体である銀粒子と、（Ｂ）樹脂及び／又は（Ｃ）分散剤とを含み、好ましくは（Ｄ）硬化剤、（Ｅ）フラックス剤及び（Ｆ）硬化促進剤から選ばれる少なくとも１種の物を含む、銀ペースト組成物及びその製造方法」が提案されている。
ところが、（Ａ）球状の開放連通多孔体である銀粒子は無数の細孔が表面から内部まで連通しているので、（Ｂ）樹脂の配合量が微量ないし少量の場合は、細孔内に樹脂が浸透してしまい、銀粒子表面にとどまる量が少ないため、熱硬化性樹脂の配合により、接触している部材への接着性を飛躍的に向上する効果がないという問題がある。
【０００５】
特許文献２（特開２０１４−１９４０１３）では、「（Ａ）プレート型銀微粒子、（Ｂ）銀粉、及び（Ｃ）熱硬化性樹脂を含み、前記（Ａ）成分の銀微粒子と前記（Ｂ）成分の銀粉の合計量を１００質量部としたとき、前記（Ｃ）成分が１〜２０質量部配合される熱硬化性樹脂組成物、および該樹脂組成物をダイアタッチペースト又は放熱部材接着用材料として使用して作製した半導体装置及び電気・電子部品」が提案されている。
ところが、（Ａ）プレート状銀微粒子を必須成分にしているので、収納容器から熱硬化性樹脂組成物を連続的に吐出すると、吐出口手前にプレート状銀微粒子が次第に堆積して詰まりが発生するという問題がある。
【０００６】
特許文献３（特開２０１０−６５２７７）では、「(A)平均粒径が０.１μｍ〜５０μｍの加熱焼結性金属粒子と(B)揮発性分散媒とからなるペースト状金属粒子組成物を、複数の金属製部材間に介在させ、７０℃以上４００℃以下での加熱により、該揮発性分散媒を揮散させ該金属粒子同士の焼結物により金属製部材同士を接合させ、次いで硬化性液状樹脂組成物を該多孔質焼結物中に含浸して硬化させるという金属製部材接合体の製造方法」が提案されている。
しかしながら、この方法は、加熱焼結性金属粒子を含むペースト状金属粒子組成物を加熱して該焼結性金属粒子同士を焼結した後、液状の硬化性樹脂組成物を毛細管現象により含浸させるので、作業効率が低いという問題がある。
【０００７】
特許文献４（特開２０１３−２１４７３３）では、低温焼結性銀微粒子、特には、低温焼結性銀微粒子が、平均粒子径１〜５００ｎｍの銀微粒子；及び熱硬化型バインダを含み、銀微粒子１００質量部に対して、熱硬化型バインダが２〜７質量部である、熱伝導性ペーストが提案されている。
しかしながら、この熱伝導性ペーストは低温焼結性銀粒子がいわゆるナノサイズの超微粒子であるため表面活性が高く、該銀粒子同士の凝集を防ぐため多量の表面被覆剤を必要とする。このため該銀粒子の焼結体は必然的に空孔率が高くなり、熱硬化型バインダの比率が少ないと熱衝撃に対する耐久性が低下する。これを防ぐためには多量の熱硬化型バインダを用いることになるが、そうすると該焼結体中に多量の熱硬化型バインダを含むことになる。しかし、エポキシ樹脂等の熱硬化型バインダは有機物であるため耐熱性が低く、該焼結体が高温度下に置かれた場合、その熱分解ガスが多量に発生して周辺の部材を汚染するという問題がある。
【０００８】
【特許文献１】特開２０１４−５１５９０号公報
【特許文献２】特開２０１４−１９４０１３号公報
【特許文献３】特開２０１０−６５２７７号公報
【特許文献４】特開２０１３−２１４７３３号公報
【発明の開示】
【発明が解決しようとする課題】
【０００９】
本発明者らは上記の問題点を解決するため鋭意研究した結果、マイクロメートルサイズの平均粒子径を有する加熱焼結性金属粒子と揮発性分散媒からなるペースト状金属粒子組成物に、少量ないし微量の熱硬化性樹脂組成物を含有せしめたペースト状金属粒子組成物は、加熱すると該加熱焼結性金属粒子同士が焼結し該熱硬化性樹脂組成物が硬化して導電性と熱伝導性の優れた多孔質金属粒子焼結物となること、複数の金属製部材間に該ペースト状金属粒子組成物を介在させて加熱すると、高い導電性、熱伝導性を保持しつつ複数の金属製部材を強固に接合し、しかも、かくして得られた接合体は熱衝撃に対する耐久性が優れていることを見出して、本発明に到達した。
【００１０】
本発明の目的は、加熱すると加熱焼結性金属粒子同士が焼結し熱硬化性樹脂組成物が硬化して導電性と熱伝導性と熱衝撃に対する耐久性が優れた多孔質金属粒子焼結物となるペースト状金属粒子組成物、複数の金属製部材が強固に接合し、熱衝撃に対する耐久性が優れている金属製部材接合体の製造方法、および、導電性と熱伝導性と熱衝撃に対する耐久性が優れた多孔質金属粒子焼結物の製造方法を提供することにある。
【課題を解決するための手段】
【００１１】
この目的は、
「[１]  （Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状物であり、７０℃以上３００℃以下での加熱により、該揮発性分散媒が揮散し、該加熱焼結性金属粒子（Ａ）同士が焼結し該熱硬化性樹脂組成物（Ｃ）が硬化して、多孔質金属粒子焼結物となることを特徴とする、ペースト状金属粒子組成物。
[１-１]  極性基を有する有機物が（ａ）脂肪酸またはそのアルカリ金属塩若しくはエステル、（ｂ）酸性官能基および／または塩基性官能基を有する高分子分散剤、または、（ｃ）含窒素有機化合物であることを特徴とする、[１]に記載のペースト状金属粒子組成物。
[２]  加熱焼結性金属粒子（Ａ）の材質が、金、銀、銅、白金、パラジウム、またはそれらの合金であることを特徴とする、[１]または[１-１]に記載のペースト状金属粒子組成物。
[３]  熱硬化性樹脂組成物が、包接型硬化剤を含む熱硬化性エポキシ樹脂組成物であることを特徴とする、[１]、[１-１]または[２]に記載のペースト状金属粒子組成物。
[４]  多孔質金属粒子焼結物の空隙率が５〜３８％であることを特徴とする、[１]〜[３]のいずれかに記載のペースト状金属粒子組成物。
[５]  多孔質金属粒子焼結物の体積抵抗率が１×１０−５Ω・ｃｍ以下であり、かつ、熱伝導率が１００Ｗ／ｍ・Ｋ以上であることを特徴とする、[１]〜[４]のいずれかに記載のペースト状金属粒子組成物。
【００１２】
[６]  （Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状金属粒子組成物を、複数の金属製部材間に介在させ、７０℃以上３００℃以下で加熱して該揮発性分散媒を揮散させ、該加熱焼結性金属粒子（Ａ）同士を焼結させ該熱硬化性樹脂組成物（Ｃ）を硬化させて多孔質金属粒子焼結物とすることにより、複数の金属製部材同士を接合させることを特徴とする、金属製部材接合体の製造方法。
[６-１]  極性基を有する有機物が（ａ）脂肪酸またはそのアルカリ金属塩若しくはエステル、（ｂ）酸性官能基および／または塩基性官能基を有する高分子分散剤、または、（ｃ）含窒素有機化合物であることを特徴とする、[６]に記載の金属製部材接合体の製造方法。
[７]  加熱焼結性金属粒子（Ａ）の材質が、金、銀、銅、白金、パラジウム、またはそれらの合金であることを特徴とする、[６]または[６-１]に記載の金属製部材接合体の製造方法。
[８]  熱硬化性樹脂組成物が、包接型硬化剤を含む熱硬化性エポキシ樹脂組成物であることを特徴とする、[６]、[６-１]、または[７]に記載の金属製部材接合体の製造方法。
[９]  金属製部材の金属が銅、銀、金、白金、パラジウム、または、これら各金属の合金であることを特徴とする、[６]〜[８]のいずれかに記載の金属製部材接合体の製造方法。
[１０]  多孔質金属粒子焼結物の空隙率が５〜３８％であることを特徴とする、[６]〜[９]のいずれかに記載の金属製部材接合体の製造方法。
[１１]  多孔質金属粒子焼結物の体積抵抗率が１×１０−５Ω・ｃｍ以下であり、かつ、熱伝導率が１００Ｗ／ｍ・Ｋ以上であることを特徴とする、[６]〜[１０]のいずれかに記載の金属製部材接合体の製造方法。
[１２]  金属製部材が金属製個所を有する、リードフレーム、回路基板または電子部品であることを特徴とする、[６]〜[１１]のいずれかに記載の金属製部材接合体の製造方法。
【００１３】
[１３]（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状物を、７０℃以上３００℃以下で加熱して該揮発性分散媒を揮散させ、該加熱焼結性金属粒子（Ａ）同士を焼結させ該熱硬化性樹脂組成物（Ｃ）を硬化させて多孔質金属粒子焼結物とすることを特徴とする、多孔質金属粒子焼結物の製造方法。
[１３-１]  極性基を有する有機物が（ａ）脂肪酸またはそのアルカリ金属塩若しくはエステル、（ｂ）酸性官能基および／または塩基性官能基を有する高分子分散剤、または、（ｃ）含窒素有機化合物であることを特徴とする、[１３]に記載の多孔質金属粒子焼結物の製造方法。
[１４]  加熱焼結性金属粒子（Ａ）の材質が、金、銀、銅、白金、パラジウム、またはそれらの合金であることを特徴とする、[１３]または[１３-１]に記載の多孔質金属粒子焼結物の製造方法。
[１５]  熱硬化性樹脂組成物が、包接型硬化剤を含む熱硬化性エポキシ樹脂組成物であることを特徴とする、[１３]、[１３-１]または[１４]に記載の多孔質金属粒子焼結物の製造方法。
[１６]  金属製部材の金属が銅、銀、金、白金、パラジウム、または、これら各金属の合金であることを特徴とする、[１３]〜[１５]のいずれかに記載の多孔質金属粒子焼結物の製造方法。
[１７]  多孔質金属粒子焼結物の空隙率が５〜３８％であることを特徴とする、[１３]〜[１６]のいずれかに記載の多孔質金属粒子焼結物の製造方法。
[１８]  多孔質金属粒子焼結物の体積抵抗率が１×１０−５Ω・ｃｍ以下であり、かつ、熱伝導率が１００Ｗ／ｍ・Ｋ以上であることを特徴とする、[１３]〜[１７]のいずれかに記載の多孔質金属粒子焼結物の製造方法。」により達成される。
【発明の効果】
【００１４】
本発明のペースト状金属粒子組成物は、微小吐出性と加熱焼結性が優れており、加熱により加熱焼結性金属粒子（Ａ）同士が焼結し熱硬化性樹脂組成物（Ｃ）が硬化して、導電性と熱伝導性の優れた多孔質金属粒子焼結物となり、該多孔質金属粒子焼結物は、熱衝撃に対する耐久性が優れている。
【００１５】
本発明の金属製部材接合体の製造方法によると、金属製部材同士が極めて強固に接合しており、しかも熱衝撃に対する耐久性の優れた金属製部材接合体を確実に製造することができる。この金属製部材接合体は、金属系基板や金属製個所を有する電子部品、電子装置、電気部品、電気装置等における金属製部材として有用である。
【００１６】
本発明の多孔質金属粒子焼結物の製造方法によると、導電性と熱伝導性と熱衝撃に対する耐久性が優れた多孔質金属粒子焼結物を確実に製造することができる。
【図面の簡単な説明】
【００１７】
【図１】実施例におけるせん断接着強さ測定用試験体Ａの平面図である。銀基板１と銀チップ３とが、銀粒子または銅粒子の加熱焼結物である多孔質銀または多孔質銅により接合されている。
【図２】図１におけるＸ−Ｘ線断面図である。
【図３】実施例１におけるペースト状銀粒子組成物を１３３Ｐａの減圧下において４０℃で加熱してオクタンジオールを除去したものの電子顕微鏡写真である。
【図４】実施例１におけるペースト状銀粒子組成物を加熱して生成した多孔質銀粒子焼結物(冷熱サイクル試験前)の断面図の電子顕微鏡写真である。
【図５】比較例１におけるペースト状銀粒子組成物を加熱して生成した多孔質銀粒子焼結物(冷熱サイクル試験前)の断面図の電子顕微鏡写真である。
【図６】実施例１における冷熱サイクル試験後の多孔質銀粒子焼結物の断面図の電子顕微鏡写真である。
【図７】比較例１における冷熱サイクル試験後の多孔質銀粒子焼結物の断面図の電子顕微鏡写真である。
【図８】図４を図３と同じ写真サイズにしたものである。
【図９】図６を図３と同じ写真サイズにしたものである。
【図１０】図７を図３と同じ写真サイズにしたものである。
【発明を実施するための最良の形態】
【００１８】
本発明のペースト状金属粒子組成物は、（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜９９．９：０．１であるペースト状物であり、７０℃以上３００℃以下での加熱により、該揮発性分散媒が揮散し、該加熱焼結性金属粒子（Ａ）同士が焼結し該熱硬化性樹脂組成物（Ｃ）が硬化して、多孔質金属粒子焼結物となることを特徴とする。
【００１９】
該加熱焼結性金属粒子（Ａ）は、金属塩（ただし金属は、銀、銅、金、白金、パラジウムから選択される）の湿式還元法により製造されたもの、すなわち、湿式還元法による加熱焼結性金属粒子であることが好ましい。例えば、該金属粒子が銀粒子の場合、湿式還元法では、通常、硝酸銀水溶液とアンモニア水とを混合して反応させ銀アンミン錯体水溶液を得て、これとヒドロキノンと無水亜硫酸カリウムもしくはアンモニウムとゼラチンの水溶液を接触反応させて銀粉を還元析出させ、濾過し、残渣を水で洗浄し、加熱下乾燥させて調製する方法が例示される。あるいは、硝酸銀水溶液とアンモニア水とを混合して反応させ銀アンミン錯体水溶液を得て、これと有機還元剤（ヒドロキノン、アスコルビン酸、グルコース等）、特にはヒドロキノンの水溶液を接触反応させて銀粉を還元析出させ、濾過し、洗浄し、乾燥させて調製している。濾過残渣はアンモニアとヒドロキノンと無水亜硫酸カリウムもしくはアンモニウムとゼラチンを含有しており、銀粒子表面にアンモニアとヒドロキノンと無水亜硫酸カリウムもしくはアンモニウムとゼラチンが付着しているため、通常、清浄な水で繰り返し洗浄している。あるいは、濾過残渣はアンモニアと有機還元剤、特にはヒドロキノンを含有しており、銀粒子表面にアンモニアと有機還元剤、特にはヒドロキノンが付着しているため、通常、清浄な水とメタノールで繰り返し洗浄して得ることができる。このようにして製造された銀粒子（Ａ）は通常、球状、涙滴状または粒状である。また、該金属粒子が銅の場合は、硝酸銅塩、硫酸銅塩等を使用して、また、それ以外の金属粒子も同様の方法により製造することができる。
このように金属塩の湿式還元法による該加熱焼結性金属粒子は表面から内部まで貫通または連通した多数の細孔を有する多孔質状ではない。
【００２０】
該加熱焼結性金属粒子（Ａ）の平均粒径は０．７μｍ以上６μｍ以下である。この平均粒径は、レーザー回折散乱式粒度分布測定法により得られる体積基準の粒度分布における累積５０％粒径、すなわち、メジアン径である。平均粒径が６μｍを越えると、該金属粒子の焼結性が低下するため小さい方が好ましく、特には３μｍ以下であることが好ましい。しかし、平均粒径が０．７μｍ未満であると表面活性が強いため、該金属粒子同士の凝集を防止するための被覆剤の量が多く必要となり、該金属粒子を加熱して焼結した場合、焼結物中の空孔率が必然的に大きくなり、該金属粒子同士の多孔質焼結物の熱衝撃に対する耐久性が低下し、冷熱衝撃試験において該多孔質金属粒子焼結物中にクラックが発生しやすくなるという問題がある。また、ペースト状金属粒子組成物の保存安定性が低下し、加熱焼結時の接合強度が不均一になりやすいため、特には０．８μｍ以上であることが好ましい。すなわち、該金属粒子（Ａ）のより好ましい平均粒径は０．８〜３μｍである。なお、本発明の目的・効果に反しない範囲において、平均粒径が０．７μｍ未満および６μｍを超える加熱焼結性金属粒子を少量ないし微量併用しても良い。
【００２１】
該加熱焼結性金属粒子（Ａ）の材質は、加熱により焼結すれば良く、銀、銅、金、白金、パラジウム、および、これら各金属の合金または混合物、さらにはこれら各金属により表面がメッキされた金属(例えば、ニッケル、鉄、アルミニウム、スズ)粒子または樹脂（例えば、エポキシ樹脂、ポリエーテルサルフォン樹脂）粒子であってもよい。該金属粒子（Ａ）が銀粒子の場合は、表面または内部の一部が酸化銀または過酸化銀であってもよく、銅粒子の場合は、表面または内部の一部が酸化銅であってもよい。
【００２２】
該加熱焼結性金属粒子（Ａ）の形状は、本発明のペースト状金属粒子組成物中において、均一に分散しやすく微小吐出性、焼結性に優れる、球状、涙滴状または粒状であることが好ましい。これらの形状は、例えばＪＩＳ  Ｚ  ２５００に記載の分類を用いることができる。
なお、本発明の目的・効果に反しない範囲において、フレーク（薄片）状・針状・角状・樹枝状・不規則形状・板状・極薄板状・六角板状・柱状・棒状・多孔状・繊維状・塊状・海綿状・けい角状・丸み状等の金属粒子（ただし金属は、銀、銅、金、白金およびパラジウムからなる群から選択される）を少量ないし微量併用しても良い。
また、該加熱焼結性金属粒子（Ａ）は、表面から内部まで貫通または連通した多数の細孔を有しない。細孔が多数あり、しかも内部まで細孔が貫通または連通していると、本願のペースト状金属粒子組成物において、少量または微量の配合にとどまる熱硬化性樹脂組成物（Ｃ）が、該加熱焼結性金属粒子（Ａ）の内部へ浸透してしまい、該熱硬化性樹脂組成物（Ｃ）の配合の効果が発揮できないためである。
【００２３】
該加熱焼結性金属粒子（Ａ）は、該加熱焼結性金属粒子（Ａ）同士の凝集を防ぎ、揮発性分散媒（Ｂ）への分散性を向上し、優れた焼結性を得るために、表面が極性基を有する有機物、好ましくは、（ａ）脂肪酸またはそのアルカリ金属塩若しくはエステル、（ｂ）酸性官能基および／または塩基性官能基を有する高分子分散剤、または、（ｃ）含窒素有機化合物で被覆されている。極性基を有する有機物は、特には、（ａ）脂肪酸またはそのアルカリ金属塩若しくはエステル、または、（ｂ）酸性官能基および／または塩基性官能基を有する高分子分散剤であることが好ましい。なお、還元法で金属粒子を製造する工程において使用する還元剤等の有機物が、金属粒子（Ａ）中に微量残存する場合があるが、本発明においては該有機物に含まれる。本発明における極性基を有する有機物は、銀粒子などの金属粒子に会合、結合または吸着していることがあり得るが、被覆に含まれるものとする。極性基を有する有機物は加熱焼結性金属粒子（Ａ）を被覆できれば、常温で固体、半固体、液体のいずれでもよい。
【００２４】
上記極性基として、カルボキシル基、カルボン酸無水物基、カルボン酸塩基、カルボン酸エステル基、水酸基、アルコキシ基、アルキルエーテル基、スルホ基（スルホン酸基と称されることがある）、チオール基、リン酸基、酸性リン酸エステル基、ホスホン酸基が例示されるが、カルボキシル基、カルボン酸塩基、カルボン酸エステル基、水酸基であることが好ましい。
また、アミノ基、イミノ基(＝NH)、アンモニウム塩基、塩基性窒素原子を有する複素環基が例示されるが、アミノ基であることが好ましい。
炭素原子含有極性基の炭素原子数は好ましくは１〜５４であり、より好ましくは１〜１８である。
【００２５】
（ａ）脂肪酸またはそのアルカリ金属塩もしくはエステルにおける脂肪酸として、炭素原子数が３以上であるプロパン酸（プロピオン酸）、ブタン酸（酪酸）、ペンタン酸（吉草酸）、ヘキサン酸（カプロン酸）、ヘプタン酸（エナント酸）、オクタン酸（カプリル酸）、ノナン酸（ペラルゴン酸）、デカン酸（カプリン酸）、ドデカン酸（ラウリン酸）、テトラデカン酸（ミリスチン酸）、ペンタデカン酸、ヘキサデカン酸（パルミチン酸）、ヘプタデカン酸（マルガリン酸）、オクタデカン酸（ステアリン酸）、１２−ヒドロキシオクタデカン酸（１２−ヒドロキシオレイン酸）、エイコサン酸（アラキン酸）、ドコサン酸（ベヘン酸）、テトラコサン酸（リグノセリン酸）、ヘキサコサン酸（セロチン酸）、オクタコサン酸（モンタン酸）等の１価の直鎖飽和脂肪酸；炭素原子数が１４以上である２−ペンチルノナン酸、２−ヘキシルデカン酸、２−ヘプチルドデカン酸、イソオレイン酸等の１価の分枝飽和脂肪酸；ソルビン酸、マレイン酸、パルミトレイン酸、オレイン酸、イソオレイン酸、エライジン酸、リノール酸、リノレン酸、リシノール酸、ガドレン酸、エルカ酸、セラコレイン酸等の１価の不飽和脂肪酸が例示される。これら例示した脂肪酸の炭素原子数は最大２４であるが、これに限定されるものではなく、例えば５４であってもよい。
【００２６】
また、このような脂肪酸として、炭素原子数が２以上であるシュウ酸、マロン酸、コハク酸、マレイン酸、フマール酸、オキシジ酢酸（ジグリコール酸）、グルタル酸、アジピン酸、ピメリン酸、スペリン酸、アゼライン酸、セバシン酸、ジグリコール酸等の多価の脂肪族カルボン酸、フタル酸、イソフタル酸、テレフタル酸等の多価の芳香族カルボン酸が例示される。これら脂肪酸の炭素原子数の最大値は特に限定されるものではなく、例えば５４であってもよい。
【００２７】
脂肪酸のアルカリ金属塩として、ナトリウム塩とカリウム塩とリチウム塩が例示されるが、好ましくはナトリウム塩とカリウム塩である。
脂肪酸のエステルとして、アルキルエステル（例えば、メチルエステル、エチルエステル）、フェニルエステルが例示される。これらアルキルエステルのアルキル基は炭素原子数１〜６が好ましい。
【００２８】
（ｂ）酸性官能基および／または塩基性官能基を有する高分子分散剤は、高分子からなる分散剤であり、重量平均分子量は通常１，０００以上である。重量平均分子量（Ｍｗ）は、ゲルパーミエーションクロマトグラフィー（キャリア：テトラヒドロフラン）によって測定されるポリスチレン換算重量平均分子量である。
【００２９】
酸性官能基として、カルボキシル基、酸無水物基、スルホ基（スルホン酸基と称されることがある）、チオール基、リン酸基、酸性リン酸エステル基、ホスホン酸基が例示されるが、カルボキシル基、リン酸基または酸性リン酸エステル基であることが好ましい。酸性リン酸エステル基は、一部のリン結合水酸基がアルコキシ化されたものである。アルコキシ基としてメトキシ基、エトキシ基、プロポキシ基などの低級アルコキシ基が例示される。低級アルコキシ基の炭素原子数は好ましくは１〜８である。
また、塩基性官能基として、アミノ基、イミノ基(＝NH)、アンモニウム塩基、塩基性窒素原子を有する複素環基が例示されるが、アミノ基、アンモニウム塩基（例えば、第３級アンモニウム塩基、第４級アンモニウム塩基）であることが好ましい。アミノ基は、第１級アミノ基(-NH2)、第２級アミノ基(-NHR)、第３級アミノ基(-NRR')のいずれでもよい。前記RとR'はアルキル基、フェニル基、アラルキル基などであり、炭素原子数は好ましくは１〜８である。
【００３０】
前記酸性官能基と塩基性官能基を有する高分子分散剤は、分子中の酸性官能基の一部を塩基性化合物により中和ないし塩化していてもよい。中和ないし塩化に用いる塩基性化合物として、たとえば、アルカリ金属やアルカリ土類金属の水酸化物、アンモニア、アルキルアミン類、アマイドアミン類、アルカノールアミン類、モルホリン等の含窒素有機化合物が挙げられる。上記アルカリ金属やアルカリ土類金属の水酸化物として、水酸化ナトリウム、水酸化カリウム、水酸化マグネシウム等が挙げられ、アルキルアミン類の具体例としては、メチルアミン、ジメチルアミン、トリメチルアミン、エチルアミン、ジエチルアミン、エチレンジアミンが挙げられる。アルキル基とアルキレン基の炭素原子数は１〜８が好ましい。
【００３１】
また、分子中の塩基性官能基の一部を酸性化合物により中和ないし塩化していてもよい。中和ないし塩化に用いる酸性化合物として、たとえば、リン酸,部分アルキルエステル化リン酸(酸性リン酸エステル),カルボン酸（例えば、低級脂肪族モノカルボン酸,低級脂肪族ジカルボン酸）が挙げられる。これらカルボン酸の炭素原子数は１〜８が好ましい。酸性官能基の一部は、塩基性官能基との塩を形成していてもよい。
【００３２】
酸性官能基および／または塩基性官能基を有する高分子分散剤の酸価は、５〜３００ｍｇＫＯＨ／ｇであることが好ましく、１０〜２００ｍｇＫＯＨ／ｇであることがより好ましい。また、高分子分散剤のアミン価は、５〜３００ｍｇＫＯＨ／ｇであることが好ましく、１０〜２００ｍｇＫＯＨ／ｇであることがより好ましい。
酸価とは、高分子分散剤固形分１ｇあたりの酸価を表し、ＪＩＳ  Ｋ  ００７０に準じ、電位差滴定法によって求めることができる。アミン価とは、高分子分散剤固形分１ｇあたりのアミン価を表し、０.１Ｎの塩酸水溶液を用い、電位差滴定法によって求めたのち、水酸化カリウムの当量に換算した値をいう。
【００３３】
高分子分散剤において酸性官能基と塩基性官能基の高分子本体への結合位置は、特に限定されず、主鎖であってもよく、側鎖であってもよく、主鎖および側鎖に位置していてもよい。酸性官能基と塩基性官能基は、高分子本体へ直接結合しても良く、連結基を介して結合しても良い。連結基として、エチレン基〜オクチレン基などの低級アルキレン基、フェニレン基、鎖中にエーテル結合を有する低中級アルキレン基、鎖中にカルボン酸エステル結合を有する低中級アルキレン基、鎖中にカルボン酸アミド結合を有する低中級アルキレン基が例示される。低級アルキレン基の炭素原子数は１〜８が好ましく、鎖中にエーテル結合などを有する低中級アルキレン基の合計炭素原子数は２〜１２が好ましい。
【００３４】
市販の酸性官能基および／または塩基性官能基を有する高分子分散剤として、SOLSPERSE24000（酸価：２４ｍｇＫＯＨ／ｇ、アミン価：４７ｍｇＫＯＨ／ｇ）,SOLSPERSE32000（酸価：１５ｍｇＫＯＨ／ｇ、アミン価：１８０ｍｇＫＯＨ／ｇ）（Lubrizol,Ltd.製）（SOLSPERSEは、リューブリゾル  リミテッドの登録商標である）等が例示される。
【００３５】
また、DISPERBYK-106（酸価：１３２ｍｇＫＯＨ／ｇ、アミン価：７４ｍｇＫＯＨ／ｇ）、DISPERBYK-130（酸価：２ｍｇＫＯＨ／ｇ、アミン価：１９０ｍｇＫＯＨ／ｇ）、DISPERBYK-140（酸価：７３ｍｇＫＯＨ／ｇ、アミン価：７６ｍｇＫＯＨ／ｇ）、DISPERBYK-142（酸価：４６ｍｇＫＯＨ／ｇ、アミン価：４３ｍｇＫＯＨ／ｇ）、DISPERBYK-145（酸価：７６ｍｇＫＯＨ／ｇ、アミン価：７１ｍｇＫＯＨ／ｇ）、DISPERBYK-180（酸価：９４ｍｇＫＯＨ／ｇ、アミン価：９４ｍｇＫＯＨ／ｇ）、DISPERBYK-187（酸価：３５ｍｇＫＯＨ／ｇ、アミン価：３５ｍｇＫＯＨ／ｇ）、DISPERBYK-191（酸価：３０ｍｇＫＯＨ／ｇ、アミン価：２０ｍｇＫＯＨ／ｇ）、DISPERBYK-2001（酸価：１９ｍｇＫＯＨ／ｇ、アミン価：２９ｍｇＫＯＨ／ｇ）、DISPERBYK-2010（酸価：２０ｍｇＫＯＨ／ｇ、アミン価：２０ｍｇＫＯＨ／ｇ）、DISPERBYK-2020（酸価：３７ｍｇＫＯＨ／ｇ、アミン価：３６ｍｇＫＯＨ／ｇ）、DISPERBYK-2020N（酸価：３６ｍｇＫＯＨ／ｇ、アミン価：３６ｍｇＫＯＨ／ｇ）、DISPERBYK-2025（酸価：３８ｍｇＫＯＨ／ｇ、アミン価：３７ｍｇＫＯＨ／ｇ）、DISPERBYK-102（酸価：１０１ｍｇＫＯＨ／ｇ）、DISPERBYK-174（酸価：２２ｍｇＫＯＨ／ｇ）、DISPERBYK-2096（酸価：４０ｍｇＫＯＨ／ｇ）、DISPERBYK-2150（アミン価：５７ｍｇＫＯＨ／ｇ）、などのディスパービックシリーズ品［ビックケミー・ジャパン株式会社販売品］（DISPERBYKは、ビイク―ヘミー  ゲゼルシヤフト  ミツト  ベシュレンクテル  ハフツングの登録商標である）等が例示される。
【００３６】
また、BYK-9076（酸価：３８ｍｇＫOH／ｇ、アミン価：４４ｍｇＫＯＨ／ｇ）、BYK-9077（アミン価：４８ｍｇＫＯＨ／ｇ）、ANTI-TERRA-U（酸価：２４ｍｇＫＯＨ／ｇ、アミン価：１９ｍｇＫＯＨ／ｇ）、ANTI-TERRA-Ｕ100（酸価：５０ｍｇＫＯＨ／ｇ、アミン価：３５ｍｇＫＯＨ／ｇ）、ANTI-TERRA-204（酸価：４１ｍｇＫＯＨ／ｇ、アミン価：３７ｍｇＫＯＨ／ｇ）、ANTI-TERRA-205（酸価：４０ｍｇＫＯＨ／ｇ、アミン価：３７ｍｇＫＯＨ／ｇ）、ANTI-TERRA-250（酸価：４６ｍｇＫＯＨ／ｇ、アミン価：４１ｍｇＫＯＨ／ｇ）などのビックシリーズ品、アンチテラシリーズ品［ビックケミー・ジャパン株式会社販売品］（BYKおよびANTI-TERRAは、ビイク―ヘミー  ゲゼルシヤフト  ミツト  ベシュレンクテル  ハフツングの登録商標である）が例示される。
【００３７】
また、ディスパロンＤＡ−２３４（酸価：１６ｍｇＫＯＨ／ｇ、アミン価：２０ｍｇＫＯＨ／ｇ）、ディスパロンＤＡ−３２５（酸価：１４ｍｇＫＯＨ／ｇ、アミン価：２０ｍｇＫＯＨ／ｇ）などのディスパロンシリーズ品［楠本化成株式会社製］ディスパロンは、楠本化成株式会社の登録商標である）;アジスパーＰＢ−８２１（酸価：１７ｍｇＫＯＨ／ｇ、アミン価：１０ｍｇＫＯＨ／ｇ）、アジスパーＰＢ−８２２（酸価：１４ｍｇＫＯＨ／ｇ、アミン価：１７ｍｇＫＯＨ／ｇ）、アジスパーＰＢ−８８１（酸価：１７ｍｇＫＯＨ／ｇ、アミン価：１７ｍｇＫＯＨ／ｇ）、アジスパーＰＮ−４１１（酸価：６ｍｇＫＯＨ／ｇ、アジスパーＰＡ−１１１（酸価：３５ｍｇＫＯＨ／ｇ）、などのアジスパーシリーズ品［味の素ファインテクノ株式会社製］が例示される（アジスパーは、味の素株式会社の登録商標である）。
【００３８】
（ｃ）含窒素有機化合物は、１級、２級もしくは３級のアルキルアミン類、アルキルアミドアミン類、Ｎ-アルキルエタノールアミン類、Ｎ-アルキルモルホリン、その他の有機アミン化合物が例示される。含窒素有機化合物の炭素原子数は１〜５４が好ましい。
【００３９】
該加熱焼結性金属粒子（Ａ）を被覆する極性基を有する有機物の被覆量は、これら加熱焼結性金属粒子の０．１〜２．０質量％であり、より好ましくは０．２〜１．５質量％である。少なすぎると該金属粒子（Ａ）が凝集しやすくなって保存安定性が低下し、ひいては加熱焼結時の接合強度が不均一になり、多すぎると該加熱焼結性金属粒子（Ａ）の加熱焼結性が低下し、更には該焼結物における空隙率が大きくなって該焼結物の熱衝撃に対する耐久性が低下する。
【００４０】
極性基を有する有機物の被覆量は通常の方法で測定できる。例えば、該金属粒子（Ａ）を窒素ガス中で該有機物の沸点または熱分解温度以上に加熱して重量減少を測定する方法、該金属粒子（Ａ）を酸素気流中で加熱して該金属粒子（Ａ）に付着していた有機物中の炭素を炭酸ガスに変え、赤外線吸収スペクトル法により定量分析する方法が例示される。
【００４１】
本発明のペースト状金属粒子組成物は、該加熱焼結性金属粒子（Ａ）と該揮発性分散媒（Ｂ）と該熱硬化性樹脂組成物（Ｃ）からなり、粉末状の該加熱焼結性金属粒子（Ａ）と該熱硬化性樹脂組成物（Ｃ）が、該揮発性分散媒（Ｂ）の作用によりペースト化している。該熱硬化性樹脂組成物（Ｃ）は常温で液体または固体であるが、該揮発性分散媒（Ｂ）に溶解することが好ましい。このようにペースト化することによりシリンダーやノズルから微小量の吐出や細い線状に吐出でき、またメタルマスクによる印刷塗布が容易であり、微小な面積でも作業性良く塗布が可能になる。
また、該揮発性分散媒（Ｂ）が非揮発性分散媒ではなく、揮発性分散媒を使用するのは、加熱により該加熱焼結性金属粒子（Ａ）が焼結する際に分散媒が前もって揮散すると該加熱焼結性金属粒子（Ａ）が焼結しやすく、その結果、導電性、熱伝導性、金属製部材への接着性が向上するからである。該揮発性分散媒（Ｂ）は、金属粒子表面を変質させず、その沸点は６０℃以上であり、３００℃以下であることが好ましい。沸点が６０℃未満であるとペースト状金属粒子組成物を調製する作業中に該揮発性分散媒（Ｂ）が揮散しやすく、沸点が３００℃より大であると、該加熱焼結性金属粒子（Ａ）が焼結後も該揮発性分散媒（Ｂ）が残留しかねないからである。
【００４２】
そのような揮発性分散媒（Ｂ）として、水；エチルアルコール、プロピルアルコール、ブチルアルコール、ペンチルアルコール、ヘキシルアルコール、ヘプチルアルコール、オクチルアルコール、ノニルアルコール、デシルアルコール、ベンジルアルコール、シクロヘキサノール、ターピネオール等の揮発性一価アルコール；エチレングリコール、プロピレングリコール、ヘキサンジオール、オクタンジオール等の揮発性多価アルコール；低級ｎ−パラフィン、低級イソパラフィン等の揮発性脂肪族炭化水素；トルエン、キシレン等の揮発性芳香族炭化水素；アセトン、メチルエチルケトン、メチルイゾブチルケトン、シクロヘキサノン、ジアセトンアルコール（４−ヒドロキシ−４−メチル−２−ペンタノン）、２−オクタノン、イソホロン（３，５，５−トリメチル−２−シクロヘキセン−１−オン）、ジイブチルケトン（２，６−ジメチル−４−ヘプタノン）等の揮発性ケトン；酢酸エチル（エチルアセテート）、酢酸ブチルのような揮発性酢酸エステル；酪酸メチル、ヘキサン酸メチル、オクタン酸メチル、デカン酸メチルのような揮発性脂肪族カルボン酸エステル；テトラヒドロフラン、メチルセロソルブ、プロピレンブリコールモノメチルエーテル、メチルメトキシブタノール、ブチルカルビトール等の揮発性エーテル；低分子量の揮発性シリコーンオイルおよび揮発性有機変成シリコーンオイルが例示される。揮発性分散媒（Ｂ）は２種類以上を併用しても良く、揮発性分散媒同士の相溶性は問わない。また、本発明のペースト状金属粒子組成物は使用する際にペースト状であれば良いので、該揮発性分散媒（Ｂ）は常温で固体状、例えば、ピロガロール、ｐ−メチルベンジルアルコール、ｏ−メチルベンジルアルコール、シル−３，３，５−トリメチルシクロヘキサノール、１，４−シクロヘキサンジメタノール、１，４−シクロヘキサンジオール、ピナコールなどのアルコール類；ビフェニル、ナフタレン、デュレンなどの炭化水素類；ジベンゾイルメタン、カルコン、アセチルシクロヘキサンなどのケトン類；ラウリン酸、カプリン酸などの脂肪酸類を含有していても良い。この際、融点、沸点、蒸気圧、粘度、誘電率、屈折率等が異なる、複数の揮発性分散媒を併用しても良い。
【００４３】
該揮発性分散媒（Ｂ）の配合量は、該加熱焼結性金属粒子（Ａ）と該熱硬化性樹脂組成物（Ｃ）をペースト状にするのに十分な量でよく、該加熱焼結性金属粒子（Ａ）と該熱硬化性樹脂組成物（Ｃ）の合計１００質量部あたり、通常３〜２０質量部であり、好ましくは５〜１５質量部である。本発明のペースト状金属粒子組成物には、本発明の目的・効果に反しない限り、該加熱焼結性金属粒子（Ａ）以外の金属粒子または非金属系の粉体、金属酸化物、金属化合物、金属錯体、チクソ剤、安定剤、焼結促進剤等の添加物を少量ないし微量添加しても良い。
【００４４】
本発明における熱硬化性樹脂組成物（Ｃ）は、本発明のペースト状金属粒粗組成物が加熱された際に硬化して、該加熱焼結性金属粒子（Ａ）同士が加熱により生成した多孔質金属粒子焼結物の脆さ（機械的強度）を補強する効果がある。また、本発明のペースト状金属粒子組成物を複数の金属製部材間に介在させ、加熱して生成した該多孔質金属粒子焼結物により、該金属製部材を接合する際に、該多孔質金属粒子焼結物と該金属製部材の接合を補強し、接合強度を極めて大きくする効果があり、更には該多孔質焼結体の熱衝撃に対する耐久性を向上する効果がある。このため、該熱硬化性樹脂組成物（Ｃ）の硬化機構は熱硬化性である
【００４５】
このような該熱硬化性樹脂組成物（Ｃ）は、熱硬化性樹脂自体が熱硬化性である場合を除き、少なくとも熱硬化性樹脂と硬化剤からなる。硬化剤量は該熱硬化性樹脂を加熱硬化させるのに十分な量である。該熱硬化性樹脂組成物（Ｃ）は、さらに、少量、例えば、質量５％以下の硬化促進剤、反応性稀釈剤、反応抑制剤、耐熱安定剤、酸化防止剤、着色剤等を含有してもよい。該熱硬化性樹脂組成物（Ｃ）は、熱硬化性であれば特に限定されず、熱硬化性エポキシ樹脂組成物、熱硬化性フェノール樹脂組成物、熱硬化性ポリウレタン樹脂組成物、熱硬化性アルキド樹脂組成物、熱硬化性ポリエステル樹脂組成物、熱硬化性シリコン樹脂組成物、熱硬化性ポリアミドイミド樹脂組成物、熱硬化性ポリアミック酸型ポリイミド樹脂組成物等が例示される。これらのうちでは、該揮発性分散媒（Ｂ）への溶解性や該多孔質金属粒子焼結物による接合強度の点で、熱硬化性エポキシ樹脂組成物、熱硬化性ポリイミド樹脂自体および熱硬化性ポリイミド樹脂組成物が好ましく、特には熱硬化性エポキシ樹脂組成物が好ましい。該熱硬化性樹脂組成物（Ｃ）は、常温で固体状、半固体状、液状のいずれであってもよい。
【００４６】
なお、該熱硬化性樹脂組成物（Ｃ）は、本願発明の目的・効果に反しない限り、粉末状の充填剤、例えば、非加熱焼結性金属粒子、金属酸化物粒子、有機樹脂粒子等を含有しても良いが、多量に含有すると本発明の加熱焼結性金属粒子（Ａ）同士の焼結を阻害するので、該熱硬化性樹脂組成物（Ｃ）中の該充填剤は２質量％以下であることが好ましい。
【００４７】
熱硬化性エポキシ樹脂組成物は、通常、ビスフェノールＡ型エポキシ樹脂、ビスフェノールＦ型エポキシ樹脂、ノボラック型エポキシ樹脂、脂環式エポキシ樹脂等の主剤と、アミン、イミダゾール、酸無水物等の硬化剤からなり、さらに、硬化促進剤、１官能性あるいは多官能性の反応性稀釈剤、反応抑制剤、耐熱安定剤、酸化防止剤、着色剤等を含有してもよい。
【００４８】
本発明における熱硬化性エポキシ樹脂組成物の主剤は、１分子中に少なくともエポキシ基（グリシジルエーテル基）を２個以上有することが必要であり、３個以上であることがより好ましい。このような多官能性のエポキシ樹脂は多数市販されており、フェノールノボラック型エポキシ樹脂、クレゾールノボラック型エポキシ樹脂、ナフタレン型エポキシ樹脂、Ｎ，Ｎ，Ｎ'，Ｎ'−テトラグリシジルジアミノジフェニルメタン等が例示される。
【００４９】
本発明における熱硬化性エポキシ樹脂組成物の硬化剤は、アミン系化合物、脂肪族ポリアミン、ポリアミノアミド（ポリアミド樹脂）、脂環族ジアミン、芳香族ジアミン、イミダゾール、３級アミン）、酸無水物化合物、メルカプタン系化合物、フェノール樹脂、アミノ樹脂、ジシアンジアミド、ルイス酸錯化合物等が例示される。なお、これらの硬化剤はエポキシ樹脂の硬化を促進する効果を併せ持っていてもよい。硬化剤量は該熱硬化性エポキシ樹脂を加熱硬化させるのに十分な量である。硬化剤の種類によって該熱硬化性エポキシ樹脂を加熱硬化させるのに十分な量は異なるので、一律に規定しにくいが、該熱硬化性エポキシ樹脂の２〜１５質量％である。
【００５０】
該熱硬化性エポキシ樹脂組成物における主剤と硬化剤は、本発明のペースト状金属粒子組成物中において、揮発性分散媒（Ｂ）により希釈された状態で存在しているので、該主剤と該硬化剤の硬化反応は抑制されるが、本発明のペースト状金属粒子組成物の保管中の硬化反応を更に抑制するため、熱硬化性エポキシ樹脂組成物の硬化剤は潜在型硬化剤を用いることが好ましい。潜在型硬化剤として、該揮発性分散媒（Ｂ）に溶解しにくい固体状の硬化剤、熱により溶融する樹脂等のカプセルに硬化剤を閉じ込めたカプセル型硬化剤、硬化剤を主剤の一部もしくはエポキシ基を有する化合物と予め付加反応させたアダクト型硬化剤、硬化剤を分子内部や分子集合体の内部に有する空洞内に取り込んだ包接型硬化剤等が例示されるが、該分散媒（Ｂ）中における反応抑制効果が高い包接型硬化剤が特に好ましい。
【００５１】
包接型硬化剤は、例えば、２−メチルイミダゾール、１，２−ジメチルイミダゾール、２− エチル−４−メチルイミダゾール、２−フェニルイミダゾール、１−ベンジル−２−メチルイミダゾール、２−フェニル−４−メチル−５−ヒドロキシメチルイミダゾール、２−フェニル４，５−ジヒドロキシメチルイミダゾール等のイミダゾールを、１，１，２，２−テトラキス（４−ヒドロキシフェニル）エタン、５−ニトロイソフタル酸、５−ヒドロキシイソフタル酸等により包接した硬化剤が例示される。
【００５２】
本発明における熱硬化性エポキシ樹脂組成物を、加熱して硬化した硬化物のガラス転移温度（Ｔｇ）は、１２０℃以上であることが好ましく、１５０℃以上であることがより好ましい。
【００５３】
本発明のペースト状金属粒子組成物において、該加熱焼結性金属粒子（Ａ）と該熱硬化性樹脂組成物（Ｃ）の質量比率は、９８．５：１．５〜９９．９：０．１であることが必要であり、好ましくは９８．８：１．３〜９９．５：０．４であり、特に好ましくは９８．８：１．２〜９９．５：０．５である。前記比率において、該熱硬化性樹脂組成物（Ｃ）の数値が１．５を超えると、該加熱焼結性金属粒子（Ａ）同士が焼結する際に、該熱硬化性樹脂組成物（Ｃ）が該加熱焼結性金属粒子（Ａ）同士の焼結を阻害し、生成した多孔質金属粒子焼結物の導電性、熱伝導率、熱衝撃に対する耐久性が低下し、該多孔質金属粒子焼結物で複数の金属製部材を接合する際の接合強度を極めて大きくすることができない（比較例７、比較例８参照）。また、前記比率において、該熱硬化性樹脂組成物（Ｃ）の数値が０．１未満であると、該多孔質金属粒子焼結物の導電性、熱伝導性は高いものの、熱衝撃に対する耐久性、該多孔質金属粒子焼結物で複数の金属製部材を接合する際の接合強度を極めて大きくすることができない（比較例１、比較例２参照）。
【００５４】
本発明のペースト状金属粒子組成物は、該加熱焼結性金属粒子（Ａ）と該揮発性分散媒（Ｂ）と該熱硬化性樹脂組成物（Ｃ）を、ミキサーにて均一なペースト状になるまで撹拌混合することにより、容易に製造することができる。この際、該加熱焼結性金属粒子（Ａ）と該揮発性分散媒（Ｂ）と該硬化性樹脂組成物（Ｃ）を同時にミキサーに投入して混合してもよく、まず、該揮発性分散媒（Ｂ）と該熱硬化性樹脂組成物（Ｃ）をミキサーに投入して混合し、次いで該加熱焼結性金属粒子（Ａ）をミキサーに投入して混合しても良い。
【００５５】
本発明の金属製部材接合体の製造方法は、（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜：９９．９：０．１であるペースト状金属粒子組成物を、複数の金属製部材間に介在させ、７０℃以上３００℃以下で加熱して該揮発性分散媒を揮散させ、該加熱焼結性金属粒子（Ａ）同士を焼結させ該熱硬化性樹脂組成物（Ｃ）を硬化させて多孔質金属粒子焼結物とすることにより、複数の金属製部材同士を接合させることを特徴とする。
この際、圧力や超音波振動を加えつつ加熱しても良い。
【００５６】
本発明の多孔質金属粒子焼結物の製造方法は、（Ａ）平均粒径が０．７μｍ以上６μｍ以下である球状,涙滴状または粒状の加熱焼結性金属粒子であって,該加熱焼結性金属粒子の表面を被覆する極性基を有する有機物の被覆量が０.１〜２.０質量％である加熱焼結性金属粒子と（Ｂ）揮発性分散媒と（Ｃ）熱硬化性樹脂組成物からなり、該加熱焼結性金属粒子（Ａ）と該熱硬化性樹脂組成物（Ｃ）の質量比率が９８．５：１．５〜：９９．９：０．１であるペースト状物を、７０℃以上３００℃以下で加熱して該揮発性分散媒を揮散させ、該加熱焼結性金属粒子（Ａ）同士を焼結させ該熱硬化性樹脂組成物（Ｃ）を硬化させて、多孔質金属粒子焼結物とすることを特徴とする。
【００５７】
前記金属製部材接合体の製造方法で使用する金属製部材は、本発明のペースト状金属粒子組成物を加熱して生成した多孔質金属粒子焼結物により接合される被接合体である。金属製部材の材質は、金、銀、銅、白金、パラジウム、ニッケル、スズ、アルミニウム、および、これら各金属の合金が例示されるが、導電性、接合性の点で、金、銀、銅、白金、パラジウムまたはこれら各金属の合金が好ましく、これらの金属でメッキされたものであってもよい。金属製部材として具体的には、全体または一部が金属で形成された、リードフレーム、プリント基板、放熱板等の金属系基板、および、半導体素子、チップ部品等の電子部品が例示される。
【００５８】
前記両製造方法で、加熱する際の雰囲気ガスは、該加熱焼結性金属粒子（Ａ）の焼結を阻害しなければ特に限定されないが、該加熱焼結性金属粒子（Ａ）および該金属製部材が銀または銀合金からなる場合は、酸素ガスを含む大気等の酸化性ガスが好ましい。該加熱焼結性金属粒子（Ａ）および金属製部材が銅または銅合金のように酸化されやすい材質の場合には、酸素ガスを含まない窒素ガス等の不活性ガス、または、水素ガスを含む還元性ガスが好ましい。このうち水素ガス５〜２５体積％と窒素ガス９５〜７５体積％からなるフォーミングガスと称される還元性ガスが特に好ましい。
【００５９】
複数の金属製部材間に介在するペースト状金属粒子組成物は、該加熱焼結性金属粒子（Ａ）の焼結温度以上の温度に加熱されることにより、該揮発性分散媒（Ｂ）が揮散して、該加熱焼結性金属粒子（Ａ）同士が焼結し該熱硬化性樹脂組成物（Ｃ）が硬化して、導電性と熱伝導性が優れた多孔質の金属粒子焼結物となり金属製部材同士を強固に接合する。この際、該熱硬化性樹脂組成物（Ｃ）は、該加熱焼結性金属粒子（Ａ）に比べて配合量が著しく少ないので、該多孔質金属粒子焼結物の導電性と熱伝導性を損なうことがなく、金属製部材同士の接合強度を著しく向上させる。
【００６０】
ペースト状金属粒子組成物は、該加熱焼結性金属粒子（Ａ）の焼結温度以上の温度に加熱されることにより、該揮発性分散媒（Ｂ）が揮散して、該加熱焼結性金属粒子（Ａ）同士が焼結し該熱硬化性樹脂組成物（Ｃ）が硬化して、導電性と熱伝導性が優れた多孔質の金属粒子焼結物となる。この際、該熱硬化性樹脂組成物（Ｃ）は、該加熱焼結性金属粒子（Ａ）に比べて配合量が著しく少ないので、該多孔質金属粒子焼結物の導電性と熱伝導性を損なうことがない。
【００６１】
これらの際の加熱温度は、該揮発性分散媒（Ｂ）が揮散し、該加熱焼結性金属粒子（Ａ）同士が焼結し該熱硬化性樹脂組成物（Ｃ）が硬化する温度であればよく、通常７０℃以上であり、１５０℃以上がより好ましい。しかし、４００℃を越えると該揮発性分散媒（Ｂ）が突沸的に蒸発して、該加熱焼結性金属粒子（Ａ）同士が焼結して生成した多孔質金属粒子焼結物の形状に悪影響を与える可能性があるため、３００℃以下であることが必要であり、好ましくは２５０℃以下である。
【００６２】
このようにして製造された、該加熱焼結性金属粒子（Ａ）同士が焼結し該熱硬化性樹脂組成物（Ｃ）が硬化して生成した焼結物、および、複数の金属製部材間での該加熱焼結性金属粒子（Ａ）同士が焼結し該熱硬化性樹脂組成物（Ｃ）が硬化して生成した焼結物は、数多くの微細な空孔や空隙、連続した空隙すなわち細孔を有しており、多孔質である。その空隙率は５〜３８％であることが好ましく、より好ましくは１０〜３５％である。該加熱焼結性金属粒子（Ａ）同士を焼結する際に加圧すると空隙率を小さくでき、この場合、空隙率は１０％未満であっても良い。
【００６３】
空隙率の測定方法は、通常の測定方法が利用できる。多孔質金属粒子焼結物の断面を電子顕微鏡で写真撮影し、画像解析ソフトにより固体部分と空間部分の面積比率を求める方法、電子顕微鏡により撮影した写真を均質な紙等に印刷し、固体部分と空間部分をはさみ等で切り分けて各々の質量を測定し、その質量比率を面積比率とする方法が例示される。
なお、加熱硬化性樹脂組成物の硬化物は通常透明であり、多孔質金属粒子焼結物の細孔内に存在しても目に見えず走査型電子顕微鏡写真に写らないので、加熱硬化性樹脂組成物の硬化物は前記空間部分に含まれている。
【００６４】
該多孔質金属粒子焼結物中の細孔の断面形状や大きさは、種々様々である（図４、図８参照）。その断面形状は、略円形、略楕円形、略長方形、略三角形、不規則形状などである。
焼結前の加熱焼結性金属粒子（Ａ）間の隙間が主に細孔になるので、各細孔の最長径は、通常、０．１〜４μｍくらいである。
【００６５】
該熱硬化性樹脂組成物（Ｃ）は、該加熱焼結性金属粒子（Ａ）に比べて配合量が著しく少ないにも係わらず、接合体の接着強さが大きいことからすると、該熱硬化性樹脂組成物（Ｃ）は多孔質金属粒子焼結物の細孔中に薄く浸透した状態で硬化していると推測される。
【００６６】
また、本発明のペースト状金属粒子組成物中の該加熱焼結性金属粒子（Ａ）は、高い導電性と熱伝導性を有するため、該加熱焼結性金属粒子（Ａ）の多孔質焼結物も導電性と熱伝導性に優れる。具体的には、導電性の程度を示す体積抵抗率は、１×１０−６Ω・ｃｍ以下であることが好ましく、熱伝導性の程度を示す熱伝導率は、１００Ｗ／ｍ・Ｋ以上であることが好ましい。
【００６７】
本発明のペースト状金属粒子組成物を複数の金属製部材間の接合に用いた場合、該加熱焼結性金属粒子（Ａ）同士の焼結物は、焼結時に接触していた金属製部材、例えば金メッキ基板、金合金メッキ基板、銀基板、銀メッキ金属基板、銀合金基板、銀合金メッキ基板、銅基板、銅メッキ基板、銅合金基板、銅合金メッキ基板、白金メッキ基板、白金合金基板、白金合金メッキ基板、パラジウムメッキ基板、パラジウム合金基板、パラジウム合金メッキ基板等の金属系基板や電気絶縁性基板上の前記した電極等金属部分へ強固に接着する。更に、該熱硬化性樹脂組成物（Ｃ）は接合強度を向上する効果があるので接着強度は著しく大きくなり、更に、該金属製部材間における該焼結物は熱衝撃に対する耐久性が優れる。このため、本発明の製造方法による金属製部材接合体は、金属系基板や金属個所を有する電子部品、電子装置、電気部品、電気装置等における金属製部材接合体として有用である。
【００６８】
そのような接合として、金属製個所を有する、コンデンサ、抵抗等のチップ部品、発光ダイオード、レーザーダイオード、メモリ、ＩＣ、ＩＧＢＴ、ＣＰＵ等とリードフレームもしくは回路基板との接合、金属製個所を有する、高発熱の半導体素子と冷却板との接合が例示される。
【実施例】
【００６９】
本発明の実施例と比較例を掲げる。実施例と比較例中、部とあるのは質量部を意味し、平均粒径は前記したメディアン径を意味する。実施例と比較例中での加熱は、強制循環式オーブン内での加熱であり、強制循環式オーブン内の雰囲気は、断りがない限りは大気である。ペースト状金属粒子組成物の微小吐出性、加熱焼結性金属粒子の被覆剤量、加熱して生成した多孔質金属粒子焼結物の空隙率、体積抵抗率、熱伝導率、加熱して接合した接合体の接着強さの測定および冷熱サイクル試験は、以下の方法により行った。測定は、断りがない限りは大気中で室温（約２５℃）での測定である。
【００７０】
［加熱焼結性金属粒子の被覆剤量］
示差熱熱重量同時測定装置（島津製作所株式会社製ＤＴＧ−６０ＡＨ型）を用い、加熱焼結性金属粒子を昇温速度１０℃／分にて室温（約２５℃）から５００℃まで昇温して、加熱焼結性金属粒子の減量率を被覆剤量として算出した。加熱焼結性金属粒子が加熱焼結性銅粒子の場合は、大気中の代わりに窒素ガス中にて昇温して測定した。
【００７１】
［ペースト状金属粒子組成物の微小吐出性］
５ｍｌシリンジ（ＥＦＤ，Ｉｎｃ.社製）にペースト状金属粒子組成物を３ｍｌ充填し、内径０.１４ｍｍであり長さが１５ｍｍの金属ニードル（武蔵エンジニアリング株式会社製）を取り付け、１秒間隔で圧力２００ｋＰａの加圧有りと加圧なしを繰り返して吐出し、詰まりの発生の有無を観察した。
【００７２】
［多孔質金属粒子焼結物の空隙率］
ポリテトラフルオロエチレン樹脂板上に１５ｍｍ角の開口部を有する厚さ１ｍｍのステンレス製のマスクを置き、ペースト状金属粒子組成物を印刷塗布した。
【００７３】
ペースト状金属粒子組成物中の加熱焼結性金属粒子が加熱焼結性銀粒子の場合は、これを熱風循環式オーブンで、所定の温度で１時間加熱して取り出し、ペースト状金属粒子組成物中の加熱焼結性金属粒子（Ａ）を焼結した。加熱焼結性金属粒子が加熱焼結性銅粒子の場合は、更に、水素ガス１０体積％と窒素ガス９０体積％の混合ガスであるフォーミングガス中において、所定の温度で１０分間加熱した。
【００７４】
得られた多孔質金属粒子焼結物をポリイミド樹脂板からはずして空隙率測定用試験体とした。
得られた板状の試験体を自動精密切断装置（日本電子株式会社製、商品名アイソメット）により削り出し、得られた断面を走査型電子顕微鏡で撮影し、その画像を均質な印刷用紙に印刷して多孔質金属粒子焼結物の固体部分と空間部分を切り分け、各々の質量を測定して空間部分の占める割合を空隙率として％で示した。
なお、加熱硬化性樹脂組成物の硬化物は透明であり、多孔質金属粒子焼結物の細孔内に存在しても目に見えず写真に写らないので、加熱硬化性樹脂組成物の硬化物は前記空間部分に含まれている。
【００７５】
［多孔質金属粒子焼結物の体積抵抗率］
幅５０ｍｍ×長さ５０ｍｍ×厚さ２.０ｍｍのガラス板上に、幅１０ｍｍ×長さ１０ｍｍの開口部を有する２ｍｍ厚のメタルマスクを用いて、ペースト状金属粒子組成物を塗布し、所定の温度の強制循環式オーブン内で所定の１時間加熱して板状の多孔質金属粒子焼結物とした。加熱焼結性金属粒子が加熱焼結性銅粒子の場合は、更に、水素ガス１０体積％と窒素ガス９０体積％の混合ガスであるフォーミングガス中において、所定の温度で１０分間加熱した。
ガラス板からはがした該金属粒子焼結物について、ＪＩＳ  Ｋ  ７１９４に準じた方法により体積抵抗率（単位；Ω・ｃｍ）を測定した。
【００７６】
［多孔質金属粒子焼結物の熱伝導率］
幅５０ｍｍ×長さ５０ｍｍ×厚さ２.０ｍｍのガラス板上に、幅１０ｍｍ×長さ１０ｍｍの開口部を有する２ｍｍ厚のメタルマスクを用いて、ペースト状金属粒子組成物を塗布し、所定の温度の強制循環式オーブン内で所定の１時間加熱して板状の多孔質金属粒子焼結物とした。金属粒子が銅粒子の場合は、更に、水素ガス１０体積％と窒素ガス９０体積％の混合ガスであるフォーミングガス中において、所定の温度で１０分間加熱した。
ガラス板からはがした該多孔質金属粒子焼結物について、レーザーフラッシュ法により熱伝導率（単位；Ｗ／ｍ・Ｋ）を測定した。
【００７７】
［接合体の接着強さ］
幅２５ｍｍ×長さ７０ｍｍ×厚さ１.０ｍｍの銀基板（銀純度９９.９９％）上に、１０ｍｍの間隔をおいて４つの幅２.５ｍｍ×長さ２.５ｍｍの開口部を有する１００μｍ厚のメタルマスクを用いてペースト状金属粒子組成物を塗布し、その上に幅２.５ｍｍ×長さ２.５ｍｍ×厚さ０.５ｍｍの銀チップ（銀純度９９.９９％）を搭載後、所定の温度の強制循環式オーブン内で１時間加熱して接合した。銅粒子を含む場合は、更に、水素ガス１０体積％と窒素ガス９０体積％の混合ガスであるフォーミングガス中において、所定の温度で１０分間加熱した。
【００７８】
かくして得られた接着強さ測定用試験体の幅２.５ｍｍ×長さ２.５ｍｍ×厚さ０.５ｍｍの銀チップの側面を接着強さ試験機により速度２３ｍｍ／分で押圧し、接合部がせん断破壊したときの荷重をもって接着強さ（単位；ＭＰａ）とした。
【００７９】
［接合体の冷熱サイクル試験］
２５ｍｍ×２５ｍｍ×厚さ１.０ｍｍの銀メッキ銅基板（銀純度９９.９％）上に、幅２.５ｍｍ×長さ２.５ｍｍの開口部を有する１００μｍ厚のメタルマスクを用いてペースト状金属粒子組成物を塗布し、その上に幅２.５ｍｍ×長さ２.５ｍｍ×厚さ０.５ｍｍの銀チップ（銀純度９９.９９％）を搭載後、所定の温度の強制循環式オーブン内で１時間加熱して接合した。銅粒子を含む場合は、更に、水素ガス１０体積％と窒素ガス９０体積％の混合ガスであるフォーミングガス中において、所定の温度で１０分間加熱した。
【００８０】
かくして得られた冷熱サイクル試験用試験体を、−５５℃で３０分間放置と＋１２５℃で３０分間放置を１サイクルとする冷熱サイクル試験を１０００サイクル行った後、走査型電子顕微鏡（日本電子株式会社製ＪＳＭ-７５００Ｆ）を用いて試験体を自動精密切断装置（日本電子株式会社製、商品名アイソメット）により削り出し、得られた断面を観察し、金属粒子の多孔質焼結物におけるクラック発生の有無を確認した。長さが２５μｍ以上であり、最大幅が２μｍ以上である非常に細長い空隙、または、長さが４μｍ以上,２５μｍ未満であり、最大幅が２μｍ以上である細長い空隙がクラックである（図７の下部、図１０参照）。
【００８１】
[参考例１]
[熱硬化性エポキシ樹脂組成物（１）の調製、硬化剤は包接型硬化剤]
ミキサー中で、三菱化学株式会社製４官能性エポキシ樹脂（商品名：ｊＥＲ６０４、粘度７．５Ｐａ・ｓ（２５℃）、エポキシ当量１２０ｇ）９３部、硬化剤として日本曹達株式会社製の包接型硬化材（商品名：ＴＥＰ−２Ｐ４ＭＨＺ）７部を均一に混合することにより、熱硬化性エポキシ樹脂組成物（１）を調製した。このエポキシ樹脂組成物を２００℃で１時間加熱して生成した硬化物のガラス転移温度は１９０℃である。なお、ＴＥＰ−２Ｐ４ＭＨＺは、２−フェニル−４−メチル−５−ヒドロキシメチルイミダゾールを１，１，２，２−テトラキス（４−ヒドロキシフェニル）エタンに包接したものであり、該イミダゾールを４６％含有する。
【００８２】
[参考例２] 
[熱硬化性エポキシ樹脂組成物（２）の調製、硬化剤は非包接型硬化剤]
ミキサー中で、三菱化学株式会社製多官能タイプエポキシ樹脂（商品名：ｊＥＲ１５２、粘度１．５Ｐａ・ｓ（５２℃）、エポキシ当量１７７ｇ）９７部、硬化剤として三菱化学株式会社製の２−フェニル−４−メチル−５−ヒドロキシメチルイミダゾール３部を均一に混合することにより、熱硬化性エポキシ樹脂組成物（２）を調製した。このエポキシ樹脂組成物を２００℃で１時間加熱して生成した硬化物のガラス転移温度は１７８℃である。
【００８３】
[参考例３] 
[非熱硬化性エポキシ樹脂]
三菱化学株式会社製４官能性エポキシ樹脂（商品名：ｊＥＲ６０４、粘度７．５Ｐａ・ｓ（２５℃）、エポキシ当量１２０ｇ）をそのまま用いた。このエポキシ樹脂は２００℃で１時間加熱しても硬化しなかった。
【００８４】
[実施例１]
ミキサー内で、硝酸銀の湿式還元法で製造され,平均粒径が０．８μｍであり,表面がオレイン酸で被覆された（オレイン酸量は０．５質量％である）涙滴状の加熱焼結性銀粒子９１．２部、揮発性分散媒としてオクタンジオール（協和発酵ケミカル株式会社製、沸点２４４℃（以後同様））７．７部、および、参考例１で調製した熱硬化性エポキシ樹脂組成物（１）１．１部を均一に混合してペースト状銀粒子組成物を調製した。該加熱焼結性銀粒子と該熱硬化性エポキシ樹脂組成物の質量比率は、９８．８：１．２である。
【００８５】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックは発生していなかった（図６参照）。
以上の結果を表１にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００８６】
[実施例２]
ミキサー内で、硝酸銀の湿式還元法で製造され,平均粒径が０．７μｍであり,表面がオクタン酸で被覆された（オクタン酸量は１．４質量％である）涙滴状の加熱焼結性銀粒子９０．９部、揮発性分散媒としてｎ−ヘキサン（和光純薬工業ケミカル株式会社製の試薬、沸点６９℃）８．１部、および、参考例１で調製した熱硬化性エポキシ樹脂組成物（１）１．０部を均一に混合してペースト状銀粒子組成物を調製した。該加熱焼結性銀粒子と該熱硬化性エポキシ樹脂組成物の質量比率は、９８．９：１．１である。
【００８７】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックは発生していなかった。
以上の結果を表１にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００８８】
[実施例３]
ミキサー内で、硝酸銀の湿式還元法で製造され,平均粒径が６．０μｍであり,表面がステアリン酸で被覆された（ステアリン酸量は０．２質量％である）球状の加熱焼結性銀粒子９２．３部、揮発性分散媒としてオクタンジオール（協和発酵ケミカル株式会社製）７．０部、および、参考例１で調製した熱硬化性エポキシ樹脂組成物（１）０．７部を均一に混合してペースト状銀粒子組成物を調製した。該加熱焼結性銀粒子と該熱硬化性エポキシ樹脂組成物の質量比率は、９９．２：０．８である。
【００８９】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックは発生していなかった。
以上の結果を表１にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００９０】
[実施例４]
ミキサー内で、硝酸銀の湿式還元法で製造され,平均粒径が３．０μｍであり,表面がオレイン酸カリウムで被覆された（オレイン酸カリウム量は０．３質量％である）球状の加熱焼結性銀粒子９１．３部、揮発性分散媒としてα−ターピネオール（関東化学株式会社製）７．７部、および、参考例１で調製した熱硬化性エポキシ樹脂組成物（１）１．０部を均一に混合してペースト状銀粒子組成物を調製した。該加熱焼結性銀粒子と該熱硬化性エポキシ樹脂組成物の質量比率は、９８．９：１．１である。
【００９１】
このペースト状銀粒子組成物の微小吐出性、および、ペースト状銀粒子組成物を２５０℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックは発生していなかった。
以上の結果を表２にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００９２】
[実施例５]
ミキサー内で、硝酸銀の湿式還元法で製造され,平均粒径が１．０μｍであり, 表面がリン酸エステル基とアミノ基を有する両性高分子分散剤であるビックケミー・ジャパン株式会社製のDISPERBYK-2020（酸価：３７ｍｇＫＯＨ／ｇ、アミン価：３６ｍｇＫＯＨ／ｇ）で被覆された（DISPERBYK-2020量は０.３量％である）粒状の加熱焼結性銀粒子９２．１部、揮発性分散媒としてオクタンジオール（協和発酵ケミカル株式会社製）７．４部、および、京セラケミカル株式会社製の熱硬化性ポリイミド樹脂（品番ＣＴ４１１２。固形分は１７．５質量％であり、残りは揮発性溶媒のＮ，Ｎ−ジメチルアセトアミド（沸点１６６℃）である）２．９部を均一に混合してペースト状銀粒子組成物を調製した。該加熱焼結性銀粒子と該熱硬化性ポリイミド樹脂組成物の質量比率は、９９．５：０．５である。
【００９３】
このペースト状銀粒子組成物の微小吐出性、および、ペースト状銀粒子組成物を２５０℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックは発生していなかった。
以上の結果を表２にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００９４】
[実施例６]
ミキサー内で、硝酸銀の湿式還元法で製造され,平均粒径が１．０μｍであり,表面がオレイン酸で被覆された（オレイン酸量は０．３質量％である）粒状の加熱焼結性銀粒子９２．９部、揮発性分散媒としてオクタンジオール（協和発酵ケミカル株式会社製）７．０部、および、参考例１で調製した熱硬化性エポキシ樹脂組成物（１）０．０９３部を均一に混合してペースト状銀粒子組成物を調製した。該加熱焼結性銀粒子と該熱硬化性エポキシ樹脂組成物の質量比率は、９９．９：０．１である。
【００９５】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であり、多孔質銀粒子焼結物の体積抵抗率は低く、熱伝導率は高かった。また、接合体の接着強さは大きく、冷熱サイクル試験後の該多孔質銀粒子焼結物にはクラックが発生していなかった。
以上の結果を表２にまとめて示した。このペースト状銀粒子組成物は、微小吐出が可能であり、多孔質銀粒子焼結物の導電性、熱伝導性が高く、複数の銀製部材を極めて強固に接合して、しかも熱衝撃に対する耐久性が高いことがわかる。
【００９６】
[実施例７]
ミキサー内で、硫酸銅の湿式還元法で製造され,平均粒径が１．０μｍであり,表面がステアリン酸で被覆された（ステアリン酸量は０．３質量％である）球状の加熱焼結性銅粒子９０．９部、揮発性分散媒としてオクタンジオール（協和発酵ケミカル株式会社製）７．７部、および、参考例２で調製した熱硬化性エポキシ樹脂組成物（２）１．４部を均一に混合してペースト状銅粒子組成物を調製した。該加熱焼結性銅粒子と該熱硬化性エポキシ樹脂組成物の質量比率は、９８．５：１．５である。
【００９７】
このペースト状銅粒子組成物の微小吐出性、および、ペースト状銅粒子組成物を３００℃で１時間加熱し、さらに、水素ガス１０体積％と窒素ガス９０体積％の混合ガスであるフォーミングガス中において、３００℃で１０分間加熱して生成した該加熱焼結性銅粒子の多孔質焼結物について、空隙率、体積抵抗率、熱伝導率および接合体について接着強さを測定し、接合体の冷熱サイクル試験をしたところ、微小吐出性は良好であり、多孔質銅粒子焼結物の体積抵抗率は低く、熱伝導率は高かった。また、接合体の接着強さは大きく、冷熱サイクル試験後の該多孔質銅粒子焼結物にはクラックが発生していなかった。
以上の結果を表３にまとめて示した。このペースト状銅粒子組成物は、微小吐出が可能であり、多孔質銅粒子焼結物の導電性、熱伝導性が高く、複数の銀製部材を極めて強固に接合して、しかも熱衝撃に対する耐久性が高いことがわかる。
【００９８】
[比較例１]
ミキサー内で、硝酸銀の湿式還元法で製造され,平均粒径が１．０μｍであり,表面がオレイン酸で被覆された（オレイン酸量は０．３質量％である）粒状の加熱焼結性銀粒子９２．３部、および、揮発性分散媒としてオクタンジオール（協和発酵ケミカル株式会社製）７．７部を均一に混合してペースト状銀粒子組成物を調製した。該銀粒子と熱硬化性エポキシ樹脂組成物の質量比率は、１００．０：０．０である。
【００９９】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好で、多孔質銀粒子焼結物の体積抵抗率は低く、熱伝導率は高かったが、接合体の接着強さは小さく、冷熱サイクル試験後の該多孔質銀粒子焼結物にはクラックが発生していた（図７参照）。
以上の結果を表４にまとめて示した。このペースト状銀粒子組成物は、微小吐出が可能で多孔質銀粒子焼結物の導電性、熱伝導性は高いものの、複数の銀製部材を極めて強固に接合できず、しかも熱衝撃に対する耐久性が乏しいことがわかる。
【０１００】
[比較例２]
ミキサー内で、硝酸銀の湿式還元法で製造され,平均粒径が１．０μｍであり,表面がオレイン酸で被覆された（オレイン酸量は０．３質量％である）粒状の加熱焼結性銀粒子９２．２５部、揮発性分散媒としてオクタンジオール（協和発酵ケミカル株式会社製）７．７部、および、参考例１で調製した熱硬化性エポキシ樹脂組成物（１）０．０５部を均一に混合してペースト状銀粒子組成物を調製した。該加熱焼結性銀粒子と該熱硬化性エポキシ樹脂組成物の質量比率は、９９．９５：０．０５である。
【０１０１】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好で、多孔質銀粒子焼結物の体積抵抗率は低く、熱伝導率は高かったが、接合体の接着強さは小さく、冷熱サイクル試験後の該多孔質銀粒子焼結物には、図７と同様なクラックが発生していた。
以上の結果を表４にまとめて示した。このペースト状銀粒子組成物は、微小吐出が可能で多孔質銀粒子焼結物の導電性、熱伝導性は高いものの、複数の銀製部材を極めて強固に接合できず、しかも熱衝撃に対する耐久性が乏しいことがわかる。
【０１０２】
[比較例３]
ミキサー内で、硝酸銀の湿式還元法で製造され,平均粒径が０．５μｍであり,表面がオレイン酸で被覆された（オレイン酸量は２．１質量％である）球状の加熱焼結性銀粒子８７．０部、揮発性分散媒としてオクタンジオール（協和発酵ケミカル株式会社製）１２．０部、および、参考例１で調製した熱硬化性エポキシ樹脂組成物（１）１．０部を均一に混合してペースト状銀粒子組成物を調製した。該加熱焼結性銀粒子と該熱硬化性エポキシ樹脂組成物の質量比率は、９８．９：１．１である。
【０１０３】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好で、多孔質銀粒子焼結物の体積抵抗率は低く、熱伝導率は高かったが、接合体の接着強さは小さく、冷熱サイクル試験後の該多孔質銀粒子焼結物には図７と同様なクラックが発生していた。
以上の結果を表４にまとめて示した。このペースト状銀粒子組成物は、微小吐出が可能で多孔質銀粒子焼結物の導電性、熱伝導性は高いものの、複数の銀製部材を極めて強固に接合できず、しかも熱衝撃に対する耐久性が乏しいことがわかる。
【０１０４】
[比較例４]
ミキサー内で、硝酸銀の湿式還元法で製造され,平均粒径が１．０μｍであり,表面がオレイン酸で被覆された（オレイン酸量は０．３質量％である）粒状の加熱焼結性銀粒子９１．３部、揮発性分散媒としてオクタンジオール（協和発酵ケミカル株式会社製）７．７部、および、参考例３記載の非熱硬化性エポキシ樹脂１．０部を均一に混合してペースト状銀粒子組成物を調製した。該加熱焼結性銀粒子と該非熱硬化性エポキシ樹脂の質量比率は、９８．９：１．１である。
【０１０５】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好で、多孔質銀粒子焼結物の体積抵抗率は低く、熱伝導率は高かったが、接合体の接着強さは小さく、冷熱サイクル試験後の該多孔質銀粒子焼結物には図７と同様なクラックが発生していた。
以上の結果を表５にまとめて示した。このペースト状銀粒子組成物は、微小吐出が可能で多孔質銀粒子焼結物の導電性、熱伝導性は高いものの、複数の銀製部材を極めて強固に接合できず、しかも熱衝撃に対する耐久性が乏しいことがわかる。
【０１０６】
[比較例５]
ミキサー内で、硝酸銀の湿式還元法で製造された粒状の銀粒子を転動ボールミルによりフレーク化した,平均粒径が７．０μｍであり,表面がステアリン酸で被覆された（ステアリン酸量は０．４質量％である）フレーク状の加熱焼結性銀粒子９２．３部、揮発性分散媒としてオクタンジオール（協和発酵ケミカル株式会社製）７．０部、および、参考例１で調製した熱硬化性エポキシ樹脂０．７部を均一に混合してペースト状銀粒子組成物を調製した。該加熱焼結性銀粒子と該熱硬化性エポキシ樹脂の質量比率は、９９．２：０．８である。
【０１０７】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性が悪く、多孔質銀粒子焼結物の体積抵抗率は低く、熱伝導率は高かったが、接合体の接着強さは小さく、冷熱サイクル試験後の該多孔質銀粒子焼結物には図７と同様なクラックが発生していた。
以上の結果を表５にまとめて示した。このペースト状銀粒子組成物は、微小吐出が不可能で、多孔質銀粒子焼結物の導電性、熱伝導性は高いものの、複数の銀製部材を極めて強固に接合できず、しかも熱衝撃に対する耐久性が乏しいことがわかる。
【０１０８】
[比較例６]
特開２０１４−５１５９０の記載に準じて、表面から内部まで貫通または連通した多数の細孔を有する多孔質の銀粒子を以下の方法により製造した。
硝酸銀水溶液１０ｋｇ（濃度１０ｍｏｌ％／Ｌ）、クエン酸水溶液４ｋｇ（濃度１０ｍｏｌ％／Ｌ）、２５℃の純水２０ｋｇをそれぞれ秤量した後、５０リットル（Ｌ）のステンレス製タンクに投入し、室温（２５℃±１０℃）で、撹拌機（島崎製作所製、商品名：ジェット式アジター）を用いて３０分撹拌し、硝酸銀及びクエン酸の混合液を調製した。
次に、アスコルビン酸水溶液１７ｋｇ（Ｌ−アスコルビン酸水溶液；濃度５ｍｏｌ％／Ｌ）、２５℃の純水３００ｋｇをそれぞれ秤量した後、４５０リットルのステンレス反応タンクに投入し、室温（２５℃±１０℃）で、撹拌機（島崎製作所製、商品名：ジェット式アジター）を用いて３０分撹拌し、調製した。硝酸銀とクエン酸とアスコルビン酸の添加割合は、モル比率（硝酸銀：クエン酸：アスコルビン酸）で１：０．４：０．８５であった。
【０１０９】
次に、６００ｍｍ径のステンレス製４枚羽根を有する撹拌機（５００ｒｐｍ）を用いて、調製したアスコルビン酸水溶液に、硝酸銀及びクエン酸の混合液を一括投入し、硝酸銀及びクエン酸の混合液とアスコルビン酸水溶液とを混合した。
硝酸銀及びクエン酸の混合液に、アスコルビン酸水溶液を添加した後、数秒後に還元反応が始まり、還元反応に伴う発泡現象が終了した後、１５〜２５℃で３０分間撹拌を継続し、その後、撹拌を停止した。還元反応後における硝酸銀、クエン酸及びアスコルビン酸の混合液のｐＨは２であった。
反応液を静置後、上澄み液を除去し、沈殿している銀粒子をヌッチェを用いて濾過し、濾過した銀粒子Ａをステンレスバッド上に広げ、６０℃に保持した乾燥機中で１５時間乾燥した。
このように製造された銀粒子は、平均粒径が２．５μｍであり、凝集性が低いため表面は有機物で被覆されておらず、該銀粒子の表面には内部まで貫通または連通した多数の細孔が露出している。
【０１１０】
ミキサー内で、該銀粒子９１．３部、揮発性分散媒としてオクタンジオール（協和発酵ケミカル株式会社製）８．０部、および、参考例１で調製した熱硬化性エポキシ樹脂０．７部を均一に混合してペースト状銀粒子組成物を調製した。該銀粒子と該熱硬化性エポキシ樹脂の質量比率は、９９．２：０．８である。
【０１１１】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好で、多孔質銀粒子焼結物の体積抵抗率は低く、熱伝導率は高かったが、接合体の接着強さは小さく、冷熱サイクル試験後の該多孔質銀粒子焼結物には図７と同様なクラックが発生していた。
以上の結果を表６にまとめて示した。このペースト状銀粒子組成物は、微小吐出が可能で多孔質銀粒子焼結物の導電性、熱伝導性は高いものの、複数の銀製部材を極めて強固に接合できず、しかも熱衝撃に対する耐久性が乏しいことがわかる。
【０１１２】
[比較例７]
ミキサー内で、硝酸銀の湿式還元法で製造され,平均粒径が１．０μｍであり,表面がオレイン酸で被覆された（オレイン酸量は０．３質量％である）粒状の加熱焼結性銀粒子９０．８部、揮発性分散媒としてオクタンジオール（協和発酵ケミカル株式会社製）７．７部、および、参考例１で調製した熱硬化性エポキシ樹脂組成物（１）１．５部を均一に混合してペースト状銀粒子組成物を調製した。該加熱焼結性銀粒子と該熱硬化性エポキシ樹脂組成物の質量比率は、９８．４：１．６である。
【０１１３】
このペースト状銀粒子組成物の微小吐出性、および、ペースト状銀粒子組成物を２００℃で１時間加熱して生成した該加熱焼結性銀粒子の多孔質焼結物について、空隙率、体積抵抗率、熱伝導率および接合体について接着強さを測定し、接合体の冷熱サイクル試験をしたところ、微小吐出性は良好であるが、多孔質銀粒子焼結物の体積抵抗率は大きく、熱伝導率および接合体の接着強さは小さく、冷熱サイクル試験後の該多孔質銀粒子焼結物には図７と同様なクラックが発生していた。
以上の結果を表６にまとめて示した。このペースト状銀粒子組成物は、微小吐出が可能であり、多孔質銀粒子焼結物の導電性、熱伝導性は高いものの、複数の銀製部材を極めて強固に接合できず、しかも熱衝撃に対する耐久性が乏しいことがわかる。
【０１１４】
[比較例８]
ミキサー内で、酢酸銀の湿式還元法で製造され,平均粒径が０．０６μｍであり,表面が３−メトキシプロピルアミンで被覆された（３−メトキシプロピルアミン量は５．５質量％である）球状の加熱焼結性銀粒子８５．３部、揮発性分散媒としてベンジルアルコール（関東化学株式会社製）１３．０部、および、参考例１で調製した熱硬化性エポキシ樹脂組成物（１）１．７部を均一に混合してペースト状銀粒子組成物を調製した。該加熱焼結性銀粒子と該熱硬化性エポキシ樹脂組成物の質量比率は、９８．０：２．０（すなわち１００：２．０）である。
【０１１５】
このペースト状銀粒子組成物の微小吐出性、および、ペースト状銀粒子組成物を２００℃で１時間加熱して生成した該多孔質銀粒子の多孔質焼結物について、空隙率、体積抵抗率、熱伝導率および接合体について接着強さを測定し、接合体の冷熱サイクル試験をしたところ、微小吐出性は良好であるが、多孔質銀粒子焼結物の体積抵抗率は大きく、熱伝導率および接合体の接着強さは小さく、冷熱サイクル試験後の該多孔質銀粒子焼結物には図７と同様なクラックが発生していた。
以上の結果を表６にまとめて示した。このペースト状銀粒子組成物は、微小吐出が可能であるももの、多孔質銀粒子焼結物の導電性、熱伝導性が低く、複数の銀製部材を極めて強固に接合できず、しかも熱衝撃に対する耐久性が乏しいことがわかる。
【０１１６】
[比較例９] 
ミキサー内で、酢酸銀の湿式還元法で製造され,平均粒径が０．０６μｍであり,表面が３−メトキシプロピルアミンで被覆された（３−メトキシプロピルアミン量は５．５質量％である）球状の加熱焼結性銀粒子８３．６部、揮発性分散媒としてベンジルアルコール（関東化学株式会社製）１３．０部、および、参考例１で調製した熱硬化性エポキシ樹脂組成物（１）３．４部を均一に混合してペースト状銀粒子組成物を調製した。該加熱焼結性銀粒子と該熱硬化性エポキシ樹脂組成物の質量比率は、９６．１：３．９（すなわち１００：４．１）である。
【０１１７】
このペースト状銀粒子組成物の微小吐出性、および、ペースト状銀粒子組成物を２００℃で１時間加熱して生成した該多孔質銀粒子の多孔質焼結物について、空隙率、体積抵抗率、熱伝導率および接合体について接着強さを測定し、接合体の冷熱サイクル試験をしたところ、微小吐出性は良好であるが、多孔質銀粒子焼結物の体積抵抗率は大きく、熱伝導率および接合体の接着強さは小さかった。なお、冷熱サイクル試験後の該多孔質銀粒子焼結物にはクラックが発生していなかった。
以上の結果を表７にまとめて示した。このペースト状銀粒子生物は、微小吐出が可能であり、熱衝撃性は良好なものの、多孔質銀粒子焼結物の導電性および熱伝導性が低く、しかも複数の銀製部材を極めて強固に接合できないことがわかる。
【０１１８】
[比較例１０] 
ミキサー内で、酢酸銀の湿式還元法で製造され,平均粒径が０．３μｍであり,表面がオレイン酸で被覆された（オレイン酸は２．４質量％である）粒状の加熱焼結性銀粒子８７．７部、揮発性分散媒としてベンジルアルコール（関東化学株式会社製）１０．５部、および、参考例１で調製した熱硬化性エポキシ樹脂組成物（１）１．８部を均一に混合してペースト状銀粒子組成物を調製した。該加熱焼結性銀粒子と該熱硬化性エポキシ樹脂組成物の質量比率は、９８．０：２．０（すなわち１００：２．０）である。
【０１１９】
このペースト状銀粒子組成物の微小吐出性、および、ペースト状銀粒子組成物を２００℃で１時間加熱して生成した該多孔質銀粒子の多孔質焼結物について、空隙率、体積抵抗率、熱伝導率および接合体について接着強さを測定し、接合体の冷熱サイクル試験をしたところ、微小吐出性は良好であるが、多孔質銀粒子焼結物の体積抵抗率は大きく、熱伝導率は良好なものの接合体の接着強さは小さく、冷熱サイクル試験後の該多孔質銀粒子焼結物には図７と同様なクラックが発生していた。
以上の結果を表７にまとめて示した。このペースト状銀粒子組成物は、微小吐出が可能であり多孔質銀粒子焼結物の熱伝導性は良好なものの、導電性が低く、複数の銀製部材を極めて強固に接合できず、しかも熱衝撃に対する耐久性が乏しいことがわかる。
【０１２０】
【表１】
2016148104.tif 000003
【０１２１】
【表２】
2016148104.tif 000004
【０１２２】
【表３】
2016148104.tif 000005
【０１２３】
【表４】
2016148104.tif 000006
【０１２４】
【表５】
2016148104.tif 000007
【０１２５】
【表６】
2016148104.tif 000008
【０１２６】
【表７】
2016148104.tif 000009
【産業上の利用可能性】
【０１２７】
本発明のペースト状金属粒子組成物は、微小吐出性が良好であり、加熱により加熱焼結性金属粒子が焼結し、かつ、熱硬化性樹脂組成物が硬化して高い導電性、熱伝導性を有する多孔質金属粒子焼結物となり、金属製部材同士を極めて強固に接合することができるので、複数の金属製部材同士の接合材として有用であり、特には、コンデンサ、抵抗等のチップ部品と回路基板との接合、発光ダイオード、レーザーダイオード、メモリ、ＩＣ、ＩＧＢＴ、ＣＰＵ等の半導体素子とリードフレームもしくは回路基板との接合、高発熱のＣＰＵチップと冷却板との接合などに有用である。
本発明の金属製部材接合体の製造方法による金属製部材接合体は、金属系基板や金属製個所を有する電子部品、電子装置、電気部品、電気装置などにおける金属製部材として有用である。
本発明の多孔質金属粒子焼結物の製造方法による多孔質金属粒子焼結物は、複数の金属製部材同士間の接合層として有用であり、回路基板上に形成される導電性の配線回路の形成に有用である。
【符号の説明】
【０１２８】
Ａ  せん断接着強さ測定用試験体
１  銀基板
２  ペースト状銀粒子組成物またはペースト状銅粒子組成物（加熱焼結後は多孔質銀または多孔質銅）
３  銀チップ
【図１】
2016148104.tif 000010
【図２】
2016148104.tif 000011
【図３】
2016148104.tif 000012
【図４】
2016148104.tif 000013
【図５】
2016148104.tif 000014
【図６】
2016148104.tif 000015
【図７】
2016148104.tif 000016
【図８】
2016148104.tif 000017
【図９】
2016148104.tif 000018
【図１０】
2016148104.tif 000019
【手続補正書】
【提出日】平成28年3月10日(2016.3.10)
【手続補正１】
【補正対象書類名】明細書
【補正対象項目名】００６６
【補正方法】変更
【補正の内容】
【００６６】
また、本発明のペースト状金属粒子組成物中の該加熱焼結性金属粒子（Ａ）は、高い導電性と熱伝導性を有するため、該加熱焼結性金属粒子（Ａ）の多孔質焼結物も導電性と熱伝導性に優れる。具体的には、導電性の程度を示す体積抵抗率は、１×１０−５Ω・ｃｍ以下であることが好ましく、熱伝導性の程度を示す熱伝導率は、１００Ｗ／ｍ・Ｋ以上であることが好ましい